【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
より本質的に成る水性分散体であり、前記分散体は、酸性染料に対して染色部位を提供しないことを特徴とする分散体。
【請求項２】
Ａ．少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
を含む水性分散体を前記基材へ塗布する工程を含むことを特徴とする、基材に撥水・撥油性を提供するための方法。
【請求項３】
Ａ．少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
より本質的に成る水性分散体で処理されている基材であり、前記分散体が酸性染料に対して染色部位を提供しないことを特徴とする基材。
【手続補正２】
【補正対象書類名】明細書
【補正対象項目名】０１２２
【補正方法】変更
【補正の内容】
【０１２２】
第１３表から、本発明の分散体の顕著に低い量で処理したカーペット試料が、はるかに大量の従来技術（比較例Ａ）によって与えられるのよりは、より良好とは言えないまでも、同等の撥水撥油性および汚れ防止性を示すことが判る。このような低いレベルの塗布であっても、未処理の対照に比べれば、劇的な性能改良が得られた。
本発明は、特許請求の範囲に記載された発明を含め、以下の発明を包含する。
（Ｉ）  Ａ．少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
を含むことを特徴とする水性分散体。
ここで、前記分散体は、酸性染料に対して染色部位を提供しないことが好ましい。
（ＩＩ）  前記カチオン界面活性剤が、プロトン化アミンの塩、４級アンモニウム塩およびアミンオキシドからなる群より選択されることを特徴とする、（Ｉ）に記載の分散体。
（ＩＩＩ）  前記カチオン界面活性剤が、プロトン化されたアルキルジメチルアミン塩、プロトン化されたジアルキルメチルアミン塩、プロトン化されたアルキルエトキシル化アミン塩、プロトン化されたアルキルジアミン塩、プロトン化されたアルキルエトキシル化ジアミン塩、アルキルトリメチルアンモニウム塩、ジアルキルジメチルアンモニウム塩、アルキルメチルエトキシル化アンモニウム塩、アルキルジメチルベンジルアンモニウム塩、ジアルキルメチルベンジルアンモニウム塩、アルキルピリジニウム塩、アルキルアミドメチルピリジニウム塩、カルボアルコキシピリジニウム塩、アルキルキノリニウム塩、アルキルイソキノリニウム塩、Ｎ，Ｎ−アルキルメチルピロリジニウム塩、アミドイミダゾリウム塩、アミドアンモニウム塩、アルキルジアミンの４級アンモニウム塩、アルキルジアミンの４級アンモニウム塩のエトキシレート、アルキルジメチルアミンオキシド、ジアルキルメチルアミンオキシド、およびアルキルジアミンオキシド、の少なくとも１つからなる群より選択されることを特徴とする、（ＩＩ）に記載の分散体。
（ＩＶ）  前記カチオン界面活性剤がジアルキルジメチルアンモニウムクロリドであることを特徴とする、（ＩＩＩ）に記載の分散体。
（Ｖ）  前記ノニオン界面活性剤が、脂肪酸アルカノールアミド、アルキルフェノール、脂肪酸、脂肪アルコール、脂肪酸と多価アルコールのエステル、およびポリオキシプロピレンブロックコポリマーの少なくとも１つのエチレンオキシドとの縮合物であることを特徴とする、（Ｉ）に記載の分散体。
（ＶＩ）  前記ノニオン界面活性剤が次の式Ａ：
ＣxＨ(2x+1)Ｏ−（ＣＨ2ＣＨ2Ｏ）n−Ｈ      Ａ
（ここでｘは１２〜１８であり、ｎは５〜１００である）
であることを特徴とする、（Ｖ）に記載の分散体。
（ＶＩＩ）  前記ノニオン界面活性剤がポリエトキシル化直鎖アルコールであることを特徴とする、（ＶＩ）に記載の分散体。
（ＶＩＩＩ）  前記カチオン界面活性剤が、プロトン化アミンの塩、４級アンモニウム塩、およびアミンオキシドからなる群より選択され、そして、前記ノニオン界面活性剤が、脂肪酸アルカノールアミド、アルキルフェノール、脂肪酸、脂肪アルコール、脂肪酸と多価アルコールのエステル、およびポリオキシプロピレンブロックコポリマー、の少なくとも１つのエチレンオキシドとの縮合物であることを特徴とする、（Ｉ）に記載の分散体。
（ＩＸ）  前記カチオン界面活性剤が、ジアルキルジメチルアンモニウムクロリドであり、そして、前記ノニオン界面活性剤がポリエトキシル化直鎖アルコールであることを特徴とする、（ＶＩＩＩ）に記載の分散体。
（Ｘ）  前記界面活性剤の量が、部分的にフッ素化されたウレタンポリマーの量を基準にして約１．５％〜約８重量％であることを特徴とする、（Ｉ）に記載の分散体。
（ＸＩ）  前記水の量が、前記イソシアネート基の約１５％〜約３０％と反応するのに充分な量であることを特徴とする、（Ｉ）に記載の分散体。
（ＸＩＩ）  前記ポリイソシアネートが、ヘキサメチレンジイソシアネートホモポリマー、炭化水素ジイソシアネートから誘導されたトリマー、トルエンジイソシアネートのイソシアネートトリマー、および３−イソシアナト−メチル−３，４，４−トリメチルシクロヘキシルイソシアネートのイソシアネートトリマー、からなる群より選択されることを特徴とする、（Ｉ）に記載の分散体。
（ＸＩＩＩ）  単一の官能基を含む前記フルオロケミカル化合物が、次式：
Ｒf−Ｒk−Ｘ−Ｈ
（ここで、
Ｒfは、少なくとも２つの炭素原子を含み、そのそれぞれが少なくとも２つのフッ素原子に結合している１価の脂肪族基であり；
Ｒは２価の有機基であり；
ｋは０または１であり；そして、
Ｘは−Ｏ−、−Ｓ−、または−Ｎ（Ｒ3）−であり、ここでＲ3はＨ、１〜６の炭素原子を含むアルキル、またはＲf−Ｒk−基である）
で表されることを特徴とする、（Ｉ）に記載の分散体。
（ＸＩＶ）  単一の官能基を含む前記フルオロケミカル化合物が、次式：
Ｒf−（ＣＨ2）q−Ｘ−Ｈ
（ここで、
Ｒfはペルフルオロアルキル基、ＣＦ3ＣＦ2（ＣＦ2）rの混合物であり、ここでｒは２〜１８であり；そして、
ｑは１、２または３である）
で表されることを特徴とする、（Ｉ）に記載の分散体。
（ＸＶ）  Ｒfが前記ペルフルオロアルキル基、ＣＦ3ＣＦ2（ＣＦ2）rの混合物であり、ここでｒが２、４、６、８、１０、１２、１４、１６および１８であることを特徴とする、（ＸＩＶ）に記載の分散体。
（ＸＶＩ）  Ｘが酸素で、ｑが２であることを特徴とする、（ＸＩＶ）に記載の分散体。
（ＸＶＩＩ）  単一の官能基を含む前記フルオロケミカル化合物が、次式：
Ｒf−Ｒk−Ｒ2−Ｘ’−Ｈ
（ここで
Ｒfは、少なくとも２つの炭素原子を含み、そのそれぞれが少なくとも２つのフッ素原子に結合している１価の脂肪族基であり；
Ｒは２価の基：−ＣmＨ2mＳＯ−、−ＣmＨ2mＳＯ2−、−ＳＯ2Ｎ（Ｒ3）−、または−ＣＯＮ（Ｒ3）−であって、ここで、ｍは１〜２２、Ｒ3はＨまたは１〜６の炭素原子のアルキルであり；
ｋは０または１であり；
Ｒ2は２価の直鎖の炭化水素基：−ＣnＨ2n−で、このものは任意に次式のものでエンドキャップされていてもよく、
【化１】
2005505701.tif 000001
ｎは０〜１２、ｐは１〜５０、そしてＲ4、Ｒ5およびＲ6は同一であっても異なっていてもよく、Ｈまたは１〜６の炭素原子を含むアルキルであり；そして、
Ｘ’は−Ｏ−、−Ｓ−、または−Ｎ（Ｒ7）−であり、ここでＲ7はＨ、１〜６の炭素原子を含むアルキルまたはＲf−Ｒk−Ｒ2−基である）
で表されることを特徴とする、（Ｉ）に記載の分散体。
（ＸＶＩＩＩ）  次式で表される非フッ素化有機化合物：
Ｒ10−（Ｒ11）k−ＹＨ
（ここで
Ｒ10は、Ｃ1〜Ｃ18アルキル、Ｃ1〜Ｃ18オメガ−アルケニル基またはＣ1〜Ｃ18オメガ−アルケノイルであり；
Ｒ11は、
【化２】
2005505701.tif 000002
（Ｒ4、Ｒ5およびＲ6は、同一であっても異なっていてもよく、Ｈまたは１〜６の炭素原子を含むアルキル基で、ｐは１〜５０）であり；
ｋは０または１であり；そして、
Ｙは−Ｏ−、−Ｓ−または−Ｎ（Ｒ3）−であり、ここでＲ3はＨまたは１〜６の炭素原子を含むアルキルである）
をさらに含むことを特徴とする、（Ｉ）に記載の分散体。
（ＸＩＸ）  Ａ．少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
を含む水性分散体を前記基材へ塗布する工程を含むことを特徴とする、基材に撥水・撥油性を提供するための方法。
（ＸＸ）  前記分散体が、プロトン化アミンの塩、４級アンモニウム塩、およびアミンオキシドからなる群より選択されるカチオン界面活性剤を含み、そして、前記ノニオン界面活性剤が、脂肪酸アルカノールアミド、アルキルフェノール、脂肪酸、脂肪アルコール、脂肪酸と多価アルコールのエステル、およびポリオキシプロピレンブロックコポリマーの、少なくとも１つのポリエチレンオキシドとの縮合物であることを特徴とする、（ＸＩＸ）に記載の方法。
（ＸＸＩ）  前記分散体が、ジアルキルジメチルアンモニウムクロリドであるカチオン界面活性剤を含み、そして、前記ノニオン界面活性剤がポリエトキシル化直鎖アルコールであることを特徴とする、（ＸＸ）に記載の方法。
（ＸＸＩＩ）  前記分散体が、乾燥基材繊維１グラムあたり約１００マイクログラム〜約２０００マイクログラムのフッ素を提供するのに充分な速度で適用されることを特徴とする、（ＸＩＸ）に記載の方法。
（ＸＸＩＩＩ）  前記分散体が、スプレー法または発泡法によって適用されることを特徴とする、（ＸＩＸ）に記載の方法。
（ＸＸＩＶ）  前記分散体が、汚れ抵抗性を提供する組成物と共に適用されることを特徴とする、（ＸＩＸ）に記載の方法。
（ＸＸＶ）  基材であって、
Ａ．少なくとも１つの尿素結合を有する部分的にフッ素化されたウレタンポリマーであって、その化合物が、
（１）少なくとも３つのイソシアネート基を含む少なくとも１種の有機ポリイソシアネート、
（２）１分子あたりに、
（ａ）１つまたは複数のツェレウィチノフ水素原子を有する単一の官能基、および
（ｂ）少なくとも２つの炭素原子であって、それぞれが少なくとも２つのフッ素原子に結合しているもの
を含む、少なくとも１種のフルオロケミカル化合物、および
（３）前記ポリイソシアネート中のイソシアネート基の約５％〜約６０％と反応するのに充分な量の水
の反応の生成物であるものと、
Ｂ．非フッ素化カチオン界面活性剤と、
Ｃ．非フッ素化ノニオン界面活性剤と
を含む水性分散体で処理されていることを特徴とする、基材。
但し、前記分散体は、酸性染料に対して染色部位を提供しないことが好ましい。
（ＸＸＶＩ）  カーペットであることを特徴とする、（ＸＸＶ）に記載の基材。
（ＸＸＶＩＩ）  基材表面に、請求項１に記載の分散体および少なくとも１種の染みブロッカーを含むコーティングを有することを特徴とする、（ＸＸＶ）に記載の基材。
（ＸＸＶＩＩＩ）  基材表面に、乾燥基材繊維１グラムあたり約１００マイクログラム〜約２０００マイクログラムのフッ素を含むコーティングを有することを特徴とする、（ＸＸＶ）に記載の基材。
（ＸＸＩＸ）  ナイロン、ポリエステル、ポリオレフィン、羊毛、ポリトリメチレンテレフタレート、綿、ジュートまたはサイザル麻であることを特徴とする、（ＸＸＶＩ）に記載の基材。